"電磁鋼板の絶縁被膜を形成する電磁鋼板用絶縁被膜処理液であって、水性溶媒中に、Zr化合物と、樹脂と、2個以上のN原子を有し、炭素数が10以下の窒素含有化合物とを含有し、前記樹脂の含有量が、前記Zr化合物ZrO2換算100質量部に対して20~60質量部であり、前記窒素含有化合物の含有量が、前記Zr化合物中のZr原子と前記窒素含有化合物中のN原子とのモル比N/Zrが0.01~10となる量である電磁鋼板用絶縁被膜処理液。更に、P化合物、B化合物およびSi化合物からなる群から選択される少なくとも1種の化合物を含有し、前記P化合物P2O5換算の含有量が、前記Zr化合物ZrO2換算100質量部に対して20~70質量部であり、前記B化合物B2O3換算の含有量が、前記Zr化合物ZrO2換算100質量部に対して1~10質量部であり、前記Si化合物SiO2換算の含有量が、前記Zr化合物ZrO2換算100質量部に対して20~70質量部である請求項1に記載の電磁鋼板用絶縁被膜処理液。絶縁被膜を有する絶縁被膜付き電磁鋼板であって、前記絶縁被膜が、請求項1または2に記載の電磁鋼板用絶縁被膜処理液を用いて形成される絶縁被膜付き電磁鋼板。しかしながら、本発明者らが、特許文献1~3に記載の絶縁被膜付き電磁鋼板について検討したところ、Zr化合物および樹脂の含有割合によっては耐食性および耐粉吹き性のいずれか一方が劣る場合があり、改善の余地があることを明らかとした。そこで、本発明は、耐食性および耐粉吹き性のいずれにも優れる絶縁被膜付き電磁鋼板の絶縁被膜を形成することができる電磁鋼板用絶縁被膜処理液およびそれを用いて形成される絶縁被膜付き電磁鋼板を提供することを課題とする。本発明者は、上記課題を解決するため鋭意検討した結果、窒素原子および水酸基を各々所定の数有する化合物を含有する電磁鋼板用絶縁被膜処理液を用いて形成した絶縁被膜付き電磁鋼板の耐食性および耐粉吹き性がいずれも良好となることを見出し、本発明を完成させた。即ち、本発明は、下記1~3を提供する。1電磁鋼板の絶縁被膜を形成する電磁鋼板用絶縁被膜処理液であって、水性溶媒中に、Zr化合物と、樹脂と、2個以上のN原子を有し、炭素数が10以下の窒素含有化合物とを含有し、上記樹脂の含有量が、上記Zr化合物ZrO2換算100質量部に対して20~60質量部であり、上記窒素含有化合物の含有量が、上記Zr化合物中のZr原子と上記窒素含有化合物中のN原子とのモル比N/Zrが0.01~10となる量である電磁鋼板用絶縁被膜処理液。2更に、P化合物、B化合物およびSi化合物からなる群から選択される少なくとも1種の化合物を含有し、上記P化合物P2O5換算の含有量が、上記Zr化合物ZrO2換算100質量部に対して20~70質量部であり、上記B化合物B2O3換算の含有量が、上記Zr化合物ZrO2換算100質量部に対して1~10質量部であり、上記Si化合物SiO2換算の含有量が、上記Zr化合物ZrO2換算100質量部に対して20~70質量部である上記1に記載の電磁鋼板用絶縁被膜処理液。3絶縁被膜を有する絶縁被膜付き電磁鋼板であって、上記絶縁被膜が、上記1または2に記載の電磁鋼板用絶縁被膜処理液を用いて形成される絶縁被膜付き電磁鋼板。以下に示すように、本発明によれば、耐食性および耐粉吹き性のいずれにも優れる絶縁被膜付き電磁鋼板の絶縁被膜を形成することができる電磁鋼板用絶縁被膜処理液およびそれを用いて形成される絶縁被膜付き電磁鋼板を提供することができる。電磁鋼板用絶縁被膜処理液本発明の電磁鋼板用絶縁被膜処理液以下、単に本発明の処理液と略す。は、水性溶媒中に、Zr化合物と、樹脂と、2個以上のN原子を有し炭素数が10以下の窒素含有化合物とを含有し、上記樹脂の含有量が上記Zr化合物ZrO2換算100質量部に対して20~60質量部であり、上記窒素含有化合物の含有量が上記Zr化合物中のZr原子と上記窒素含有化合物中のN原子とのモル比N/Zrが0.01~10となる量である、電磁鋼板の絶縁被膜を形成するための処理液である。以下に、水性溶媒、Zr化合物、樹脂および窒素含有化合物ならびに所望により含有してもよい他の成分等について詳述する。<水性溶媒>本発明の処理液に用いる水性溶媒は、水でよいが、水と水混和性有機溶媒例えば、アルコール、ケトン等との混合溶媒も使用することができる。<Zr化合物>本発明の処理液に用いるZr化合物は特に限定されず、具体的には、例えば、酢酸ジルコニウム、プロピオン酸ジルコニウム、オキシ塩化ジルコニウム、硝酸ジルコニウム、炭酸ジルコニウムアンモニウム、炭酸ジルコニウムカリウム、ヒドロキシ塩化ジルコニウム、硫酸ジルコニウム、リン酸ジルコニウム、リン酸ナトリウムジルコニウム、六フッ化ジルコニウムカリウム、テトラノルマルプロポキシジルコニウム、テトラノルマルブトキシジルコニウム、ジルコニウムテトラアセチルアセトネート、ジルコニウムトリブトキシアセチルアセトネート、ジルコニウムトリブトキシステアレート等を用いることができ、これらを1種単独で用いてもよく、2種以上を併用してもよい。これらのうち、水性溶媒中での安定性の観点から、炭酸ジルコニウムアンモニウム、炭酸ジルコニウムカリウムであるのが好ましい。このようなZr化合物は、酸素との結合力が強く、電磁鋼板表面の酸化物や水酸化物と強固に結合することができる。また、このようなZr化合物は、4個以上、一般には6~8個の結合手を有するため、Zr化合物同士や他の無機化合物とのネットワークを形成することで、クロムを使用しなくても強靭な絶縁被膜を形成することができる。本発明においては、本発明の処理液における上記Zr化合物の質量は、特に限定されないが、作業性主に塗布性や安定性の観点から、本発明の処理液における比率として1~10質量となることが好ましい。この範囲の中で、本発明の処理液を用いて形成させた絶縁被膜におけるZr化合物ZrO2換算の好ましい比率である20~70質量となるように適宜調製すればよい。<樹脂>本発明の処理液に用いる樹脂は特に限定されず、具体的には、例えば、アクリル樹脂、アルキッド樹脂、ポリオレフイン樹脂、スチレン樹脂、酢酸ビニル樹脂、エポキシ樹脂、フェノール樹脂、ポリエステル樹脂、ウレタン樹脂、メラミン樹脂等の水性樹脂エマルジョンやディスパーションを含む。を用いることができ、これらを1種単独で用いてもよく、2種以上を併用してもよい。これらのうち、絶縁被膜付き電磁鋼板の耐食性がより良好となる理由から、ポリエステル樹脂、アクリル樹脂、エポキシ樹脂、ウレタン樹脂であるのが好ましい。本発明においては、上記樹脂の含有量は、上記Zr化合物ZrO2換算100質量部に対して20~60質量部であり、30~50質量部であるのが好ましい。上記樹脂の含有量がこの範囲であると、上記Zr化合物等からなる絶縁被膜の造膜時の収縮応力を緩和することができるため、絶縁被膜付き電磁鋼板の打ち抜き性が向上する。また、歪取り焼鈍後の耐キズ性も良好となる。<窒素含有化合物>本発明の処理液に用いる窒素含有化合物は、2個以上のN原子を有し、炭素数が10以下の化合物である。上記窒素含有化合物としては、具体的には、例えば、エチレンジアミン;ジエチレントリアミン、トリエチレンテトラミン、テトラエチレンペンタミン、ペンタエチレンヘキサミンなどのポリエチレンアミン;1,3-プロパンジアミン、1,4-ブタンジアミン、1,6-ヘキサンジアミンヘキサメチレンジアミンなどの直鎖脂肪族ポリアミン;イミダゾール、ピラゾール、ピリダジン、ピリミジン、ピラジン、トリアジン、1,4-ジエチレンジアミンピペラジンなどの複素環式ポリアミン;等が挙げられ、これらを1種単独で用いてもよく、2種以上を併用してもよい。これらのうち、炭素数が5以下の化合物であるのが好ましく、特に、エチレンジアミン、ジエチレントリアミンであるのがより好ましい。本発明においては、上記窒素含有化合物の含有量は、上記Zr化合物中のZr原子と上記窒素含有化合物中のN原子とのモル比N/Zrが0.01~10となる量である。ここで、上記Zr化合物中のZr原子とは、本発明の処理液に含まれる全Zr原子であり、上記窒素含有化合物中のN原子とは、窒素含有化合物として本発明の処理液に含まれる全N原子である。また、上記Zr化合物中のZr原子は、ICPInductivelyCoupledPlasmaの略。以下同様。発光分析により求めることができ、上記窒素含有化合物中のN原子は、バリアン社製アミン分析用カラムを用いたガスクロマトグラフ分析法でその化合物量を分析することにより求めることができる。上記窒素含有化合物の含有量がこの範囲であると、耐食性および耐粉吹き性が良好となり、歪取り焼鈍後の外観にも優れた絶縁被膜付き電磁鋼板を製造することができる。ここで、耐食性および耐粉吹き性がより良好となる理由は、上記窒素含有化合物を添加することにより上記Zr化合物の重合反応架橋が安定的に進行する結果、焼き付け乾燥時のZr化合物の凝集が抑制され、その凝集物を起点とした被膜割れの発生を抑制できたためと考えられる。なお、上記Zr化合物の重合反応架橋が安定的に進行する理由は、上記窒素含有化合物がZr化合物に対してキレート作用を及ぼす安定剤として作用しているためと考えられる。また、歪取り焼鈍後の外観が良好となる理由は、上記窒素含有化合物を添加することにより、上記Zr化合物が焼き付け乾燥時に変質して変色するのを抑制するためと考えられる。また、本発明においては、上記窒素含有化合物の含有量は、耐食性および耐粉吹き性がより良好な絶縁被膜付き電磁鋼板を製造するためには、上記モル比N/Zrが0.1~4となる量であるのが好ましく、上記モル比N/Zrが0.2~1となる量であるのがより好ましい。<水酸基含有アミン化合物>本発明の処理液は、耐食性および耐粉吹き性がより良好となる絶縁被膜付き電磁鋼板を作製することができる理由から、1個のN原子および1個以上の水酸基を有する水酸基含有アミン化合物を含有するのが好ましい。ここで、耐食性および耐粉吹き性がより良好となる理由は、上記窒素含有化合物と同様、上記水酸基含有アミン化合物を添加することにより、上記Zr化合物の重合反応架橋が安定的に進行する結果、焼き付け乾燥時のZr化合物の凝集が抑制され、その凝集物を起点とした被膜割れの発生を抑制できたためと考えられる。上記水酸基含有アミン化合物としては、例えば、下記式1で表される化合物が挙げられる。式中、R1は水素原子または炭素数1~8の1価の炭化水素基を表し、R2は炭素数1~4の2価の脂肪族炭化水素基を表し、mは1~3の整数を表す。mが1である場合の複数のR1はそれぞれ同一であっても異なっていてもよく、mが2または3である場合の複数のR2はそれぞれ同一であっても異なっていてもよい。上記式I中、R1における炭素数1~8の1価の炭化水素基としては、例えば、メチル基、エチル基、プロピル基などの炭素数1~6のアルキル基;フェニル基、トリル基、キシリル基などの炭素数6~8のアリール基;等が挙げられる。また、上記式I中、R2における炭素数1~4の2価の脂肪族炭化水素基としては、例えば、メチレン基、エチレン基、プロピレン基プロパン-1,3-ジイル基、ブチレン基ブタン-1,4-ジイル基のアルキレン基等が挙げられる。上記式1で表される化合物としては、具体的には、例えば、具体的には、例えば、メタノールアミン、モノエタノールアミン、ジエタノールアミン、トリエタノールアミン、N-メチルエタノールアミン、N-エチルエタノールアミン、N-メチルジエタノールアミン、N-エチルジエタノールアミン、N-フェニルジエタノールアミン、N,N-ジメチルエタノールアミン、N,N-ジエチルエタノールアミン、プロパノールアミン、ブタノールアミン等が挙げられ、これらを1種単独で用いてもよく、2種以上を併用してもよい。これらのうち、添加効果が高い理由から、ジエタノールアミン、トリエタノールアミンであるのが好ましい。本発明においては、上記水酸基含有アミン化合物の含有量は、上記Zr化合物中のZr原子と上記水酸基含有アミン化合物中のN原子とのモル比N/Zrが0.01~4となる量であるのが好ましく、0.1~1となる量であるのがより好ましい。ここで、上記Zr化合物中のZr原子とは、上述した通り、本発明の処理液に含まれる全Zr原子であり、上記水酸基含有アミン化合物中のN原子とは、水酸基含有アミン化合物として本発明の処理液に含まれる全N原子である。また、上記Zr化合物中のZr原子は、上述した通り、ICP発光分析により求めることができ、上記水酸基含有アミン化合物中のN原子は、バリアン社製アミン分析用カラムを用いたガスクロマトグラフ分析法でその化合物量を分析することにより求めることができる。なお、処理液中の上記水酸基含有アミン化合物および上記窒素含有化合物は、上記ガスクロマトグラフ分析法により区別することができる。<P化合物,B化合物,Si化合物>本発明の処理液は、耐食性および耐粉吹き性がより良好となり、更に歪取り焼鈍後の耐キズ性に優れた絶縁被膜付き電磁鋼板を製造するためには、P化合物、B化合物およびSi化合物からなる群から選択される少なくとも1種の化合物を含有するのが好ましい。なお、B化合物を含有すると、更に耐スティッキング性にも優れた絶縁被膜付き電磁鋼板を製造することができる。上記P化合物としては、具体的には、例えば、オルトリン酸、無水リン酸、直鎖状ポリリン酸、環状メタリン酸などのリン酸;リン酸マグネシウム、リン酸アルミニウム、リン酸アンモニウム、リン酸カルシウム、リン酸亜鉛などのリン酸塩化合物;等が挙げられ、これらを1種単独で用いてもよく、2種以上を併用してもよい。本発明においては、所望により含有する上記P化合物の含有量P2O5換算は、上記Zr化合物ZrO2換算100質量部に対して20~70質量部であるのが好ましく、40~70質量部であるのがより好ましい。また、上記B化合物としては、具体的には、例えば、ホウ酸、オルトホウ酸、メタホウ酸、四ホウ酸、メタホウ酸ナトリウム、四ホウ酸ナトリウム等が挙げられ、これらを1種単独で用いてもよく、2種以上を併用してもよい。また、上記B化合物は、上記例示に限定されるものでなはなく、例えば、水に溶けてホウ酸イオンを生じさせるような化合物でもよく、またホウ酸イオンは直線型や環状に重合していてもよい。本発明においては、所望により含有する上記B化合物の含有量B2O3換算は、上記Zr化合物ZrO2換算100質量部に対して1~10質量部であるのが好ましく、1~6質量部であるのがより好ましい。更に、上記Si化合物としては、具体的には、例えば、コロイダルシリカ、フュームドシリカ、アルコキシシラン、シロキサン等が挙げられ、これらを1種単独で用いてもよく、2種以上を併用してもよい。本発明においては、所望により含有する上記Si化合物の含有量SiO2換算は、上記Zr化合物ZrO2換算100質量部に対して20~70質量部であるのが好ましく、30~70質量部であるのがより好ましい。<その他の添加剤等>本発明の処理液は、必要に応じて、上記した成分の他に、絶縁被膜の処理液に通常用いられる添加剤や、その他の無機化合物、有機化合物等を含有することができる。ここで、上記添加剤は、絶縁被膜の性能や均一性を一層向上させるために添加する成分であり、例えば、界面活性剤、防錆剤、潤滑剤、酸化防止剤、pH調整剤、消泡剤、レベリング剤等が挙げられる。なお、上記添加剤の配合量は、本発明の効果を損なわない範囲であれば特に限定されないが、上記Zr化合物ZrO2換算100質量部に対して5質量部程度以下であるのが好ましい。本発明の処理液の調製方法は特に限定されず、例えば、上述したZr化合物、樹脂および窒素含有化合物、ならびに、所望により含有してもよい水酸基含有アミン化合物、P化合物、B化合物、Si化合物およびその他の添加剤等を上述した水性溶媒に添加し、撹拌することにより調製することができる。絶縁被膜付き電磁鋼板本発明の絶縁被膜付き電磁鋼板は、電磁鋼板の表面に上述した本発明の処理液を用いて絶縁被膜を形成した絶縁被膜付き電磁鋼板である。以下に、本発明の絶縁被膜付き電磁鋼板を構成する電磁鋼板素材および絶縁被膜について詳述する。<電磁鋼板素材>上記電磁鋼板素材は特に限定されず、従来公知の電磁鋼板のいずれをも使用することができる。具体的には、磁束密度の高いいわゆる軟鉄板電気鉄板;SPCCなどの一般冷延鋼板;比抵抗を上げるためにSiやAlを含有させた無方向性電磁鋼板;等を使用することができる。<絶縁被膜>上記絶縁被膜は、上述した本発明の処理液を用いて形成される絶縁性の被膜である。本発明においては、絶縁被膜の形成方法は特に限定されず、例えば、電磁鋼板素材の表面に上述した本発明の処理液を塗布し、焼き付けることにより絶縁被膜を形成させることができる。ここで、本発明の処理液を塗布する方法は特に限定されず、工業的に一般に用いられる、ロールコーター、フローコーター、スプレー、ナイフコーター等の種々の方法が適用可能である。同様に、塗布後の焼き付け方法についても、通常実施されるような熱風式、赤外式、誘導加熱式等の方法が適用可能である。なお、焼付け温度も通常レベルであればよく、到達鋼板温度で150~350°C程度であればよい。また、本発明においては、本発明の処理液を塗布する前に、電磁鋼板素材の表面をアルカリなどの脱脂処理や、塩酸、硫酸、リン酸などの酸洗処理を施してもよい。上記絶縁被膜の付着量は特に限定されないが、片面当たり0.05~5g/m2程度であるのが好ましいく、0.1~3.0g/m2であるのがより好ましい。ここで、付着量、すなわち本発明の絶縁被膜の全固形分質量は、アルカリ剥離による被膜除去後の質量減少から測定することができる。また、付着量が少ない場合には蛍光X線とアルカリ剥離法との検量線から測定することができる。付着量が0.05g/m2以上であれば耐食性および絶縁性を確保することができ、付着量が5g/m2以下であれば密着性が優れ、塗装焼付時に欠陥やクラックが発生することがなく、塗装性が向上する。なお、本発明においては、電磁鋼板の両面に上記絶縁被膜を設けることが好ましいが、目的によっては片面のみでも構わない。上記絶縁被膜は、本発明の処理液を用いて形成されるため、乾燥させた絶縁被膜以下、本段落において乾燥皮膜と略す。におけるZr化合物ZrO2換算の比率は、20~70質量であるのが好ましい。同様に、乾燥皮膜における樹脂の比率は、固形分換算で10~40質量であるのが好ましい。なお、樹脂の固形分換算値は、有機樹脂液の200°C,10分における乾燥後残存率から求めることができる。また、本発明の処理液が所望によりP化合物を含有する場合、乾燥皮膜におけるP化合物P2O5換算の比率は、10~50質量であるのが好ましい。同様に、本発明の処理液が所望によりB化合物を含有する場合、乾燥皮膜におけるB化合物B2O3換算の比率は、0.1~5質量であるのが好ましい。同様に、本発明の処理液が所望によりSi化合物を含有する場合、乾燥皮膜におけるSi化合物SiO2換算の比率は、10~50質量であるのが好ましい。なお、本発明においては、絶縁皮膜中に、Hf、HfO2、TiO2、Fe2O3等の不純物が混入することがあるが、乾燥皮膜におけるこれらの不純物の比率が1質量以下であるのが好ましい。本発明の絶縁被膜付き電磁鋼板は、歪取り焼鈍を施して、例えば、打抜き加工による歪みを除去することができる。歪取り焼鈍雰囲気は特に限定されないが、N2雰囲気、DXガス雰囲気等の鉄が酸化されにくい雰囲気であるのが好ましい。ここで、露点を高く、例えばDp:5~60°C程度に設定し、表面および切断端面を若干酸化させることで耐食性をさらに向上させることができる。また、歪取り焼鈍温度は、700~900°Cであるのが好ましく、750~850°Cであるのがより好ましい。また、歪取り焼鈍温度の保持時間は、長い方が好ましく、2時間以上がより好ましい。以下、実施例を用いて、本発明の処理液および絶縁被膜付き電磁鋼板について詳細に説明する。ただし、本発明はこれに限定されるものではない。実施例1~84、比較例1~14脱イオン水に対して、下記表1に示す各成分を下記表1に示す割合質量、質量部、モル比で添加し、撹拌することにより処理液を調製した。なお、脱イオン水量に対する添加濃度は、50g/Lとなるように調製した。ここで、下記表1中、Zr化合物の添加量は、処理液全体における質量を表し、B化合物、P化合物およびSi化合物ならびに樹脂の添加量は、いずれもZr化合物100質量部に対する量質量部を表し、窒素含有化合物および他のアミン化合物の添加量は、いずれもZr化合物中のZr原子とのモル比を表す。また、Zr化合物の種類は下記表2に、B化合物の種類は下記表3に、P化合物の種類は下記表4に、Si化合物の種類は下記表5に、窒素含有化合物の種類は下記表6に、他のアミン化合物の種類は下記表7に、有機樹脂の種類は下記表8に示した通りである。調製した各処理液を、板厚:0.5mmの電磁鋼板A230JISC25522000から幅:150mm、長さ:300mmの大きさに切り出した試験片の表面にロールコーターで塗布し、熱風焼付け炉により表1に示す焼付け温度到達鋼板温度で焼付けした後、常温に放冷して、絶縁被膜を形成した。このようにして得られた各絶縁被膜付き電磁鋼板以下、供試材という。の耐食性、耐粉吹き性、打抜き性、TIG溶接性および耐水性について、以下に示す方法で評価した。その結果を表9に示す。また、窒素雰囲気中にて750°C、2時間の条件で歪取り焼鈍を行った後の耐キズ性、耐スティッキング性、外観および耐食性について、以下に示す方法で評価した。その結果を表9に示す。各特性の評価方法は次のとおりである。なお、各評価とも◎◎~○を合格とする。1耐食性供試材に対して湿潤試験50°C、相対湿度≧98を行い、48時間後の赤錆発生率を目視で観察し、面積率で評価した。<判定基準>◎◎:赤錆面積率2未満◎:赤錆面積率2以上、5未満○:赤錆面積率5以上、10未満×:赤錆面積率10以上2耐粉吹き性絶縁被膜の表面において、接触面積20mm×10mmのフェルトを3.8kgcm20.4MPaの荷重で100回往復させ、試験後の被膜残存量で評価した。なお、試験前後の被膜量は蛍光X線によるZrカウント比で計算した。<判定基準>◎◎:皮膜残存率95◎:皮膜残存率90~95○:皮膜残存率80~90×:皮膜残存率80未満3打抜き性供試材に対して、15mmφスチールダイスを用いて、かえり高さが50μmに達するまで打抜きを行い、その打抜き数で評価した。<判定基準>◎◎:100万回以上◎:50万回以上、100万回未満○:10万回以上、50万回未満×:10万回未満4TIG溶接性供試材を30mmの厚みになるように、9.8MPa100kgf/cm2の圧力で積層し、その端部に対して、次の条件でTIG溶接性を実施した。溶接電流:120AArガス流量:6リットル/min溶接速度:10、20、30、40、50、60、70、80、90、100cm/min<判定基準>ブローホールの数が1ビードにつき5個以下を満足する最大溶接速度により優劣を判定した。◎◎:60cm/min以上◎:50cm/min以上、60cm/min未満○:30cm/min以上、50cm/min未満×:30cm/min未満5耐水性供試材に対して、沸騰水蒸気中に30分暴露させ、外観の変化を目視で観察した。<判定基準>◎◎:全く変化なし◎:目視でわずかな変色が認められる○:目視で変色が部分的に認められる×:目視で変色が明らかに認められる6歪取り焼鈍後耐キズ性窒素雰囲気中にて750°C、2時間の条件で歪取り焼鈍した供試材の表面を鋼板せん断エッジで引っかき、キズ、粉吹きの程度を目視で判定した。<判定基準>◎◎:キズ、粉吹きの発生が全く認められない◎:擦り跡および粉吹きがわずかに認められる○:擦り跡および粉吹きが明らかに認められる×:被膜が剥離し、粉吹きがはっきりわかる7歪取り焼鈍後耐スティッキング性50mm角の供試材10枚を重ねて、20kPa200gcm2の荷重をかけながら、窒素雰囲気中にて750°C、2時間の条件で歪取り焼鈍を行った。次いで、重なった供試材上に500gの分銅を落下させ、5分割するときの落下高さを調査した。<判定基準>◎◎:5cm以下◎:5cm超、10cm以下○:10cm超、25cm以下×:25cm超8歪取り焼鈍後外観供試材に対して、窒素雰囲気中にて750°C、2時間の条件で歪取り焼鈍を行った後、常温まで冷却した鋼板の外観を目視で観察した。<判定基準>◎◎:焼鈍後の外観が完全に均一◎:焼鈍後の外観にわずかなムラが認められる○:焼鈍後の外観に斑模様がやや認められる×:焼鈍後の外観に顕著な斑模様が認められる9歪取り焼鈍後耐食性供試材に対して、窒素雰囲気中にて750°C、2時間の条件で歪取り焼鈍を行った後、常温まで冷却した鋼板に対して湿潤試験50°C、相対湿度≧98を行い、48時間後の赤錆発生率を目視で観察し、面積率で評価した。<判定基準>◎◎:赤錆面積率2未満◎:赤錆面積率2以上、5未満○:赤錆面積率5以上、10未満×:赤錆面積率10以上表9に示したとおり、樹脂の含有量が所定の範囲内より少ない比較例1、6および11は、耐粉吹き性および打抜き性に劣り、更に歪取り焼鈍後の耐食性に劣ることが分かった。また、樹脂の含有量が所定の範囲内より多い比較例5および10は、耐粉吹き性およびTIG溶接性に劣り、更に歪取り焼鈍後の耐キズ性および耐食性に劣ることが分かった。また、窒素含有化合物の含有量が少ない比較例2、7および12は、耐食性および耐粉吹き性に劣り、更に歪取り焼鈍後の耐食性に劣ることが分かった。また、窒素含有化合物の含有量が多い比較例3、8および13は、耐粉吹き性および耐水性に劣り、更に歪取り焼鈍後の耐食性に劣ることが分かった。更に、窒素含有化合物に代えて、N原子を1個のみ有するアミン化合物を用いて調製した比較例4、9および14は、耐食性および耐粉吹き性に劣り、更に歪取り焼鈍後の耐食性に劣ることが分かった。これに対し、Zr化合物に対して窒素含有化合物を特定量配合して調製した実施例1~84の処理液を用いて作製した供試材は、耐食性および耐粉吹き性のみならず、打抜き性、TIG溶接性および耐水性も良好となり、更に、歪取り焼鈍後の耐キズ性、耐スティッキング性、外観および耐食性についても良好となることが分かった。特に、含窒素化合物とともに、1個のN原子と1個以上の水酸基を有する水酸基含有アミン化合物を併用して調製した実施例26、55および84は、測定した全ての被膜特性がより良好となることが分かった。"